(57)【特許請求の範囲】
【請求項１】
(A) 25℃における粘度が50〜10,000,000mPaのポリジオルガノシロキサンを含有するシリコーンエマルジョン（シリコーン含有量３〜60重量％）に対し、
(B) アルキルアミンオキサイド系化合物0.2〜10重量％（組成物中）及び
(C) アクリル酸メタクリル酸アルキル共重合体またはカルボキシビニルポリマーの中和塩0.01〜10重量％（組成物中）
を配合してなる離型剤組成物。
【発明の詳細な説明】
【０００１】
【発明の技術分野】
本発明は、ゴム、プラスチックなどの成形型に用いられる離型剤組成物に関する。
【０００２】
【発明の技術的背景とその問題点】
従来、ゴム、プラスチックなどの成形型に塗布する離型剤としては、ジメチルシリコーンエマルジョン等が用いられていた（特開昭５７−１１１３９４号公報、特開昭６０−１７９２１１号公報、特開昭６２−２７５７１１号公報、特開昭６２−３９０８号公報、特開平８−１８８７４４号公報）。
【０００３】
しかしながら、従来提案されている離型剤は、塗布した際に、撥水性の成形型及び未加硫ゴム材料表面で弾きや液寄りが発生し、それが原因で塗り斑が生じたり適正塗布量を塗布することが困難であった。かかる塗り斑や塗布量不足は、離型性の低下、製品外観の低下、成形型の寿命の低下を起こす要因となるとともに、一定間隔毎処理法の弊害になっていた。
【０００４】
このような塗り斑や塗布量不足を抑えるためには、重ね塗りや、乾燥した後に拭き取りを行い、均一に塗り広げることが必要であり、作業効率を悪化させるという問題があった。
【０００５】
また、塗り斑自体が発生しないように、液の弾きを防止する方法として、上記従来技術にも記載されているように、増粘剤の添加（特開昭６２−３９０８号公報）という手法が考えられるが、その効果が十分でないとともに、増粘剤を用いる場合、濡れ性が悪いものには大過剰の塗布が必要となり、過剰なシリコーン分による外観低下や周辺部に汚れを発生させるという問題が生じる。また、マイカ、タルク等の粉体の添加（特開昭５７−１１１３９４号公報）という手法が考えられるが、これも効果が十分でないとともに、離型後、型や成形品に汚れや変色をもたらしたり、粉の脱離により製品周辺部を汚すという問題が生じる。
【０００６】
また、これらエマルジョンを増粘した場合、保存中に液の分離が起き、使用時に均一化不良による問題が発生することがあった。
【０００７】
【発明の目的】
本発明の目的は、弾きや液寄りの発生およびそれによる塗り斑の問題がなく、しかも塗布量の調整や厚塗りが可能で且つ分離安定性に優れた離型剤を提供することにある。
【０００８】
【発明の構成】
本発明者らは、上記した目的を達成するべく鋭意検討した結果、アルキルアミンオキサイド系化合物と特定の増粘剤を併用することが極めて有効であり、前記の問題点が解決された優れた性能を有し、且つ分離安定性および塗布量調整にも極めて優れた離型剤が得られることを見出し、本発明を完成するに至った。
【０００９】
即ち本発明は、
(A) 25℃における粘度が50〜10,000,000mPaのポリジオルガノシロキサンを含有するシリコーンエマルジョン（シリコーン含有量３〜60重量％）に対し、
(B) アルキルアミンオキサイド系化合物0.2〜10重量％（組成物中）及び
(C) アクリル酸メタクリル酸アルキル共重合体またはカルボキシビニルポリマーの中和塩0.01〜10重量％（組成物中）
を配合してなる離型剤組成物である。
【００１０】
【発明の実施の形態】
以下、本発明について詳細に説明する。本発明で用いられる(A) 成分のポリジオルガノシロキサンは、離型作用を与える成分である。このようなポリジオルガノシロキサンの粘度は、25℃において50〜10,000,000mPa であり、好ましくは 1,000〜2,000,000mPaである。50mPa 未満では離型効果が十分でなく、また10,000,000mPa を超えると安定なエマルジョン組成物を得ることができない。
【００１１】
使用するポリシロキサンは、25℃における粘度が上記範囲内であればよく、その１種類を単独で用いても２種以上混合して用いても良い。
【００１２】
また使用するポリシロキサンは、直鎖状のポリシロキサンであることが好ましいが、部分的に分岐や網構造があっても差し支えない。またポリシロキサンの末端の官能機としては特に制限はないが、好ましくはメチル基、水酸基、またはメトキシ基であることが好ましい。
【００１３】
ポリジオルガノシロキサン中のケイ素原子に結合した有機基は、メチル基、エチル基、プロピル基、ブチル基、ヘキシル基のようなアルキル基：ビニル基、プロペニル基のようなアルケニル基；フェニル基のようなアリール基；フェネチル基のようなアラルキル基；およびこれらの炭化水素基の水素原子の一部がハロゲン原子、ニトリル基などで置換されたものが例示されるが、合成のしやすさなどから、メチル基が好ましい。
【００１４】
(A) 成分のエマルジョン中のシリコーン含有量は３〜60重量％である。３重量％未満では塗布効率や離型性が十分でなく、60重量％を超えると薄膜塗布性や取扱いが不便である。
【００１５】
(B) 成分は本発明の特徴的成分であり、本組成物の弾きや液寄りの発生を防止するものである。(B) 成分のアルキルアミンオキサイド系化合物としては、ジメチルアルキルアミンオキサイドが挙げられ、さらにそのアルキル基としてはラウリル基、ミリスチル基、ヤシ（ヤシ油等の天然油脂変性基）などが例示される。
【００１６】
(B) 成分の配合量は、本発明組成物に対し0.2〜10重量％になる量である。0.2重量％未満では弾きや寄りの発生を防止する効果がなく、10重量％を超えると離型性が低下するためである。
【００１７】
本発明では、配合液を適度な粘度に調整するため増粘剤を配合する。増粘剤としては、アクリル酸メタクリル酸アルキル共重合体、カルボキシビニルポリマーの中和塩、具体的にはポリオキシエチレンステアリルエーテル、カルボキシメチルセルロース、ヒドロキシエチルセルロース、ポリビニルアルコール、アクリルエマルジョンポリマー等が例示されるが、本発明では特に(C) 成分としてアクリル酸メタクリル酸アルキル共重合体またはカルボキシビニルポリマーの中和塩を選択使用する。かかる(C) 成分を前記(B) 成分と併用することにより、弾きや液寄りの発生およびそれによる塗り斑の問題がなく、しかも塗布量の調整や厚塗りが可能であり、更に分離安定性に極めて優れた離型剤を提供することができる。
【００１８】
(C) 成分の配合量は、本組成物の0.01〜10重量％で、本組成物の粘度を50〜500mPaにする程度の量が好ましい。配合液中0.01重量％未満では増粘効果が得られず、10重量％を超えると離型効果が低下する。また、粘度が50mPa未満および500mPaを超えると塗布量の調整が困難である。
【００１９】
本発明の離型剤組成物は、塗布効率および塗布性から成分濃度が３〜50重量％になるよう水で調整することが好ましい。
【００２０】
本発明の離型剤組成物には、必要に応じて消泡剤、顔料、無機粉体、界面活性剤等を適宜配合することは任意である。このように調製された本発明の離型剤組成物は、ゴム用の離型剤として有用であり、これを使用するコーティング方法は、刷毛塗り、ロールコート、スプレーコート、ナイフコート、ディップコートなのどの方法で成形型あるいは未加硫ゴム表面に塗布し常温あるいは加熱で乾燥させてから用いる。
【００２１】
本発明の組成物はゴムやプラスチックの離型剤として有用であるが、特にブチルゴム、ＥＰＤＭゴム、ＳＢＲ、ＮＢＲ、ニトリルゴム、アクリルゴム、フッ素ゴムなどの型成形において好適である。
【００２２】
【発明の効果】
本発明によれば、弾きや液寄りの発生およびそれによる塗り斑の問題がなく、しかも塗布量の調整や厚塗りが可能で且つ分離安定性に優れた離型剤を提供することができる。塗布量の調整や厚塗りが可能になったことにより、離型効果及びその持続性を向上させることができ過剰な離型剤による問題が解消できる。特に離型剤の厚塗りが必要なゴムの成形においても良好な離型が可能になり、本発明の離型剤はタイヤブラダー用離型剤として特に有用である。
【００２３】
【実施例】
以下、本発明を実施例によって説明する。実施例において、部は全て重量部を示す。
実施例１〜３、比較例１〜９
表１に示される組成の成分を均一に混合して、本発明の離型剤組成物(実施例１〜３)および比較組成物(比較例１〜９)を調製した。これらの粘度、水平状態のＮＢＲゴムシート上に刷毛にて組成物を塗布した時弾きの有無、組成物をスプレーガンを用い、垂直に立てた状態の10ｃｍ角のＮＢＲシートにウエット重量が３ｇ／ｍ2および15ｇ／ｍ2となるようスプレー吐出量と時間を調整し、塗布した時の配合液の被覆面積を測定した結果、およびスプレー塗布した時のＮＢＲゴムシート上に生じた組成物の垂れや流れの発生の有無を調べた。また、これら組成物の安定性を調べるため、これら組成物を50℃で１週間静置保管した後、液の分離の状態および攪拌により均一化させた時の粘度を測定した。これらの結果は表１の通りであった。
【００２４】
これより本発明組成物は、濡れ性、厚塗り性および塗布量の調整に優れることが明らかであり、経時変化においても安定であることが明らかである。
【００２５】
【表１】
0004703878.tif 000002